Procédé de préparation d’un matériau apte à extraire du lithium, comprenant les étapes consistant à : a) préparer un mélange géopolymérique en mélangeant ensemble (i) une solution d’activation comprenant au moins de l’hydroxyde de lithium et (ii) une source alumino-silicatée ; b) laisser durcir ledit mélange géopolymérique préparé à l’étape a) moyennant quoi un matériau à matrice géopolymère est obtenu ; c) laver le matériau à matrice géopolymère obtenu à l’étape b) moyennant quoi au moins une partie des cations lithium (Li + ) que comprend le matériau à matrice géopolymère sont éliminés et un matériau apte à extraire du lithium est obtenu. Procédé de préparation selon la revendication 1, caractérisé en ce que la quantité de LiOH dans ladite solution d’activation est comprise entre 3% et 6% en masse, notamment entre 4% et 5% en masse et, en particulier, de l’ordre de 4,6% (i.e. 4,6% ± 0,1%) en masse par rapport à la masse totale de ladite solution d’activation. Procédé de préparation selon la revendication 1 ou 2, caractérisé en ce que le rapport molaire SiO 2 /Al 2 O 3 dans la matrice géopolymère du matériau obtenu à ladite étape b) est compris entre 2,3 et 4,3 notamment entre 3,0 et 3,6 et, en particulier, de l’ordre de 3,3 (i.e. 3,3 ± 0,1). Procédé de préparation selon l’une quelconque des revendications 1 à 3, caractérisé en ce que la quantité d’eau dans ladite solution d’activation est comprise entre 65% et 80% en masse, notamment entre 70% et 75% en masse et, en particulier, de l’ordre de 72% (i.e. 72% ± 1%) en masse par rapport à la masse totale de la solution d’activation. Procédé de préparation selon l’une quelconque des revendications 1 à 4, caractérisé en ce que le mélange géopolymérique préparé à ladite étape a) comprend en outre au moins un extractant sélectif du lithium. Procédé de préparation selon la revendication 5, caractérisé en ce que ledit au moins un extractant sélectif du lithium est choisi dans le groupe constitué par un hydroxyde double lamellaire de lithium-aluminium (LiX-2Al(OH) 3 ) avec X représentant un hydroxyde ou un chlorure, l’oxyde de manganèse, l’oxyde de titane, l’oxyde d’étain, l'antimoniate d'étain, l'oxyde d'antimoine, l'oxyde de tantale, l'oxyde de niobium, le phosphate de fer et le phosphate de zirconium. Matériau apte à extraire du lithium préparé par un procédé tel que défini à l’une quelconque des revendications 1 à 4, ledit matériau étant un géopolymère dans lequel la teneur en lithium est d’au moins 2% en masse par rapport à la masse totale dudit géopolymère. Matériau apte à extraire du lithium préparé par un procédé tel que défini à la revendication 5 ou 6, ledit matériau étant un matériau composite comprenant au moins un extractant sélectif du lithium dans une matrice géopolymère dans laquelle la teneur en lithium est d’au moins 2% en masse par rapport à la masse totale de ladite matrice géopolymère. Matériau selon la revendication 7 ou 8, caractérisé en ce que la taille des mésopores dudit géopolymère ou de ladite matrice géopolymérique est comprise entre 2 nm et 50 nm. Matériau selon l’une quelconque des revendications 7 à 9, caractérisé en ce que ledit matériau se présente sous forme d’un monolithe macroporeux avec des macropores connectés. Matériau selon l’une quelconque des revendications 7 à 9, caractérisé en ce que ledit matériau se présente sous forme d’objets dont la taille est comprise entre 100 µm et 10 mm. Utilisation d’un matériau selon l’une quelconque des revendications 7 à 11 pour extraire du lithium d’une solution en contenant. Procédé d’extraction du lithium d’une solution en contenant consistant à mettre en contact un matériau selon l’une quelconque des revendications 7 à 11 avec une solution contenant du lithium. Procédé d’extraction selon la revendication 13, caractérisé en ce que ledit procédé est un procédé colonne ou un procédé batch. Procédé selon la revendication 13 ou 14, caractérisé(e) en ce que la solution est une solution saline choisie dans le groupe constitué par les saumures de lacs salés ou de sources géothermales, les saumures de lacs salés ou de sources géothermales, concentrées en lithium suite à une évaporation, de l'eau de mer, des effluents des usines de production de cathodes, des effluents des usines de production de chlorure ou d'hydroxyde de lithium, les effluents des procédés d'extraction du lithium à partir de minéraux ou un de leurs mélanges.